일본 특허 공개 평 8 - 199237 호 공보 ( 특허 문헌 2 ) 에서 는 , Nb 를 0 . 20 %~ 0 . 80 % 포함 하 며 , Cr ： 13 . 5 % 를 초과 ~ 15 . 5 % 포함 하 는 열연 강판 의 저온 인성 이 우수 한 페라이트 계 스테인리스 강 이 며 , 판 두께 가 4 . 5 mm 이상 , 9 . 0 mm 이하 인 열연 강대 를 제조 하 는 방법 으로서 , 800 ℃ 이상 에서 열간 압연 한 후 에 즉시 냉각 하 여 , 열간 압연 후 의 판두 께 t 와 열간 압연 시의 권 취 온도 T 가 t×T ≤ 3600 의 관계 를 만족 하 는 온도 에서 권 취하 는 것 을 특징 으로 하 는 제조 방법 이 나타나 있 다 .